산화 니오브 ( V ) 와 산화 란탄 ( III ) 의 분체 를 중량 비 16 . 9 : 83 . 1 ( 니오브 와 란탄 의 몰 비 는 20 : 80 ) 로 혼합 하 고 , 그 분체 혼합물 을 1 ~ 3 ㎜ 의 과립 상 으로 조립 하 여 , 대기 중 에서 1500 ℃ × 4 시간 소성 함 으로써 , 과립 상 의 증착 재료 를 얻 었 다 . 당해 재료 는 그 X 선 회절 패턴 으로부터 La 3 NbO 7 및 La 2 O 3 ( 산화 란탄 ) 로 동정 되 었 다 . 흡습 에 의해 질량 의 증가 가 보였으나 , 과립 체가 붕괴 되 는 경우 는 없 었 다 . 또한 , 그 증가 질량 으로부터 산화 란탄 의 함유율 을 산출 한 바 , 2 . 5 중량 % 였 다 .